ЗАДНИЙ ЛИСТ ДЛЯ МОДУЛЯ СОЛНЕЧНЫХ ЭЛЕМЕНТОВ И МОДУЛЬ СОЛНЕЧНЫХ ЭЛЕМЕНТОВ

2-20
1. Задний лист для модуля солнечных элементов, содержащий лист подложки и отвержденный слой покрывающей пленки из материала покрытия, сформированный на одной стороне или на каждой стороне листа подложки, причем материал покрытия содержит фторполимер (А), имеющий повторяющиеся звенья на основе фторолефина (а), повторяющиеся звенья на основе мономера (b), содержащего группы для поперечного сшивания, и повторяющиеся звенья на основе мономера (с), содержащего алкильные группы, причем С линейная или разветвленная алкильная группа не имеет четвертичный атом углерода, а ненасыщенные группы, способные к полимеризации, связаны друг с другом посредством эфирной связи или сложноэфирной связи.
2. Задний лист для модуля солнечных элементов по п.1, в котором общее содержание повторяющихся звеньев на основе мономера (с), содержащего алкильную группу, среди всех повторяющихся звеньев во фторполимере (А) составляет от 10 до 50 моль %.
3. Задний лист для модуля солнечных элементов по п.1 или 2, в котором группа для поперечного сшивания мономера (b), содержащего группу для поперечного сшивания, является гидроксигруппой, а фторполимер (А) имеет гидроксильный показатель от 30 до 200 мг KOH/г.
4. Задний лист для модуля солнечных элементов по п.1 или 2, в котором фторполимер (А) является фторполимером, имеющим карбоксигруппы.
5. Задний лист для модуля солнечных элементов по п.1 или 2, в котором фторполимер (А) является фторполимером, в котором некоторые или все карбоксигруппы образуют соли с основным веществом, а материал покрытия содержит фторполимер (А) и воду и является водной дисперсией, которая имеет фторполимер (А), диспергированный в воде.
6. Задний лист для модуля солнечных элементов по п.1 или 2, в котором материал покрытия представляет собой водную дисперсию, причем фторполимер (А) имеет концевую гидроксигруппу в качестве группы для поперечного сшивания и боковую цепь, имеющую полиоксиэтиленовую структуру, и диспергирован в воде.
7. Задний лист для модуля солнечных элементов по п.1 или 2, в котором материал покрытия содержит агент, абсорбирующий ультрафиолет.
8. Задний лист для модуля солнечных элементов по п.1 или 2, в котором материал покрытия включает пигмент.
9. Задний лист для модуля солнечных элементов по п.8, в котором пигмент является оксидом титана или следующими композитными частицами:
частицы, включающие оксид титана, слой покрытия, покрывающий вышеуказанные частицы и изготовленный из слоя, содержащего оксид церия, и слой покрытия, покрывающий вышеуказанный слой покрывающей пленки и изготовленный из слоя, содержащего оксид кремния.
10. Задний лист для модуля солнечных элементов по п.1 или 2, в котором слой полимерного материала, отличный от вышеуказанного отвержденного слоя пленки покрытия, сформирован на наиболее удаленной поверхности заднего листа на стороне, контактирующей с солнечным элементом.
11. Модуль солнечных элементов, имеющий поверхностный лист, герметизирующий слой, в котором солнечный элемент герметизирован смолой, и задний лист для модуля солнечных элементов, по любому из пп.1-10, ламинированные в указанном порядке.
12. Способ изготовления заднего листа для модуля солнечных элементов, содержащий этап, на котором наносят материал покрытия, содержащий следующий фторполимер (А), и отверждающий агент на одну сторону или на каждую сторону листа подложки с последующей сушкой и отверждением с образованием отвержденного слоя пленки покрытия:
2-20
фторполимер, имеющий повторяющиеся звенья на основе фторолефина (а), повторяющиеся звенья на основе мономера (b), содержащего группы для поперечного сшивания, и повторяющиеся звенья на основе мономера (с), содержащего алкильные группы, причем C линейная или разветвленная алкильная группа не имеет четвертичный атом углерода, а ненасыщенные группы, способные к полимеризации, связаны друг с другом посредством эфирной связи или сложноэфирной связи.
13. Способ изготовления заднего листа для модуля солнечных элементов, содержащий этап, на котором наносят водный материала покрытия, содержащий следующий фторполимер (А), воду и отверждающий агент, на одну сторону или на каждую сторону листа подложки с последующей сушкой и отверждением с образованием отвержденного слоя пленки покрытия:
2-20
фторполимер, имеющий повторяющиеся звенья на основе фторолефина (а), повторяющиеся звенья на основе мономера (b), содержащего группы для поперечного сшивания, и повторяющиеся звенья на основе мономера (с), содержащего алкильные группы, причем С линейная или разветвленная алкильная группа не имеет четвертичный атом углерода, а ненасыщенные группы, способные к полимеризации, связаны друг с другом посредством эфирной связи или сложноэфирной связи.
2-20
14. Способ изготовления заднего листа для модуля солнечных элементов, содержащий этап, на котором кислотно модифицируют ангидридом кислоты некоторые или все гидроксигруппы фторполимера, имеющего повторяющиеся звенья на основе фторолефина (а), повторяющиеся звенья на основе мономера (b), содержащего группы для поперечного сшивания, и повторяющиеся звенья на основе мономера (с), содержащего алкильные группы, причем С линейная или разветвленная алкильная группа не имеет четвертичный атом углерода, а ненасыщенные группы, способные к полимеризации, связаны друг с другом посредством эфирной связи или сложноэфирной связи; нейтрализуют их основным веществом для получения фторполимера (А) и наносят водный материал покрытия, содержащий фторполимер (А), воду и отверждающий агент, на одну сторону или на каждую сторону листа подложки с последующей сушкой и отверждением с образованием отвержденного слоя пленки покрытия.
15. Способ изготовления по п.13 или 14, в котором отверждающий агент является изоционатным отверждающим агентом, диспергируемым в воде.